(57)【要約】      （修正有）【課題】塩素化又は臭素化難燃剤を使用せずに、低いヘイズと高い透明性を有する半透明のポリカーボネート組成物を提供する。【解決手段】難燃性ポリカーボネート組成物は、枝分れポリカーボネート樹脂、ポリカーボネート樹脂の総重量を基準にして０．１重量パーセント未満の量で存在するポリテトラフルオロエチレン、並びにポリカーボネート樹脂の総重量を基準にして０．０１〜０．１５重量パーセントの量で存在する臭素及び塩素を含まない難燃剤を含んでなる。さらに任意成分のシロキサンを含む組成物。【選択図】なし【特許請求の範囲】
【請求項１】
枝分れポリカーボネートを含むポリカーボネート樹脂、
ポリカーボネート樹脂の総重量を基準にして０．１重量パーセント（ｗｔ％）未満の量で存在するポリテトラフルオロエチレン樹脂、並びに
ポリカーボネート樹脂の総重量を基準にして０．０１〜０．１５ｗｔ％の量で存在し、また、モノマー状又はポリマー状芳香族スルホン酸、モノマー状又はポリマー状芳香族スルホンスルホン酸、芳香族ケトンのスルホン酸、複素環式スルホン酸、フッ素化メタンスルホン酸、フッ素化非芳香族カルボン酸、芳香族スルフィドのスルホン酸、モノマー状又はポリマー状芳香族エーテルスルホン酸、脂肪族スルホン酸、オレフィン性スルホン酸、非置換又はフッ素化オキソ炭素酸、モノマー状又はポリマー状芳香族カルボン酸又はエステルのスルホン酸、フルオロ環式脂肪族芳香族スルホン酸、モノマー状又はポリマー状芳香族アミドスルホン酸のうちの１種類以上のアルカリ又はアルカリ金属塩を含み、且つ、臭素及び塩素を含まない難燃剤
を含んでなる難燃性ポリカーボネート組成物であって、
厚さ３．２ミリメートルで３０％以下のヘイズ及び７０％以上の光透過率を有し、２．５ミリメートル以下の厚さでＵＬ９４のＶ１以上の等級を有する、ポリカーボネート組成物。
【請求項２】
ポリカーボネート樹脂が０．０１〜０．１５％の枝分れを有する、請求項１記載の組成物。
【請求項３】
さらにシロキサンを含む、請求項１記載の組成物。
【請求項４】
シロキサンが、ポリカーボネートの総重量を基準にして０．０１〜０．２５ｗｔ％の量で存在する、請求項３記載の組成物。
【請求項５】
２．５ミリメートル以下の厚さでＵＬ９４のＶ１以上の等級を有する、請求項１記載のポリカーボネート組成物。
【請求項６】
さらにシロキサンを含む、請求項５記載の組成物。
【請求項７】
線状及び枝分れポリカーボネート樹脂及び環状シロキサンを含む請求項１記載の組成物。
【請求項８】
ポリカーボネート樹脂が０．０１〜０．１５％の枝分れを有し、
厚さ３．２ミリメートルで３０％以下のヘイズ及び７０％以上の光透過率を有し、２．５ミリメートル以下の厚さでＵＬ９４のＶ１以上の等級を有する、請求項１記載のポリカーボネート組成物。
【請求項９】
環状シロキサンが、ポリカーボネートの総重量を基準にして０．２５ｗｔ％以下の量で存在する、請求項７記載の組成物。
【発明の詳細な説明】
【技術分野】
【０００１】
本発明は、ポリカーボネート組成物に関し、特に難燃性ポリカーボネート組成物に関する。
【背景技術】
【０００２】
ポリカーボネート樹脂は、優れた電気的性質、透明性及び機械的強度、殊に衝撃強さの故に、事務機器及び電気通信設備の製造に広く用いられている。事務機器及び電気通信設備は安全要求事項が厳しく、特に難燃性の点で厳しい。これらの安全要求事項は、薄肉物品、すなわち肉厚さが約２．５ミリメートル（ｍｍ）未満のものでは達成が困難である。薄肉物品で安全要求事項を満たすために既に試みられた方法として、非常に低いメルトフロー（高い粘度）を有するポリカーボネートを使用するもの、並びに、高レベルのポリテトラフルオロエチレン又は高レベルの塩素化若しくは臭素化難燃剤と組み合わせて線状ポリカーボネートを使用するものがある。しかし、これらのアプローチには各々欠点がある。メルトフローが低いポリカーボネートは射出成形で成形することができない。高レベルのポリテトラフルオロエチレンを使用すると高レベルのヘイズと低い透明性を有する半透明の組成物になり、また、塩素化又は臭素化難燃剤を用いることなく安全要求事項を満たすことが一段と望まれている。
【先行技術文献】
【特許文献】
【０００３】
【特許文献１】特開昭６３−１５４７４４号公報
【特許文献２】特開２００１−２７０９８４号公報
【特許文献３】特開２０００−３０２９６１号公報
【特許文献４】国際公開第０１／０８３６０６号公報
【発明の概要】
【発明が解決しようとする課題】
【０００４】
そこで、塩素化又は臭素化難燃剤を使用せずに、低いヘイズと高い透明性を有する半透明のポリカーボネート組成物で安全要求事項を満足することは、殊に射出成形及び／又は薄肉用途に有用な組成物において重要な課題であることは明らかである。
【課題を解決するための手段】
【０００５】
先行技術の上記及びその他の欠点及び欠陥は、枝分れポリカーボネート樹脂、ポリテトラフルオロエチレン樹脂、並びに臭素及び塩素を含まない難燃剤からなる難燃性で半透明のポリカーボネート組成物によって克服又は軽減される。このポリカーボネート組成物は、厚さ約３．２ミリメートルで約３０％以下のヘイズ及び７０％以上の光透過率を有し、２．５ミリメートル以下の厚さでＵＬ９４のＶ１以上の等級を有する。
【０００６】
別の態様では、難燃性半透明ポリカーボネート組成物は枝分れポリカーボネート樹脂、ポリカーボネートの総重量を基準にして約０．１０重量パーセント未満の量で存在するポリテトラフルオロエチレン樹脂、並びにポリカーボネートの総重量を基準にして約０．０１〜約０．１５重量パーセントの量で存在する臭素及び塩素を含まない難燃剤を含んでなり、このポリカーボネート組成物は２．５ミリメートル以下の厚さでＵＬ９４のＶ１以上の等級を有している。
【０００７】
別の実施形態では、難燃性半透明ポリカーボネート組成物は枝分れポリカーボネート樹脂、ポリテトラフルオロエチレン、臭素及び塩素を含まない難燃剤、及びシロキサンを含んでなり、このポリカーボネート組成物は２．５ミリメートル以下の厚さでＵＬ９４のＶ１以上の等級を有する。
【０００８】
別の実施形態では、難燃性ポリカーボネート組成物は、線状ポリカーボネート樹脂及び枝分れポリカーボネート樹脂、ポリテトラフルオロエチレン、臭素及び塩素を含まない難燃剤、並びに環状シロキサンからなる。
【０００９】
上記及びその他の特徴は、以下の詳細な説明及び特許請求の範囲の記載から当業者にとっては容易に理解されよう。
【発明を実施するための形態】
【００１０】
難燃性半透明ポリカーボネート組成物は、枝分れポリカーボネート樹脂、ポリテトラフルオロエチレン、臭素及び塩素を含まない難燃剤、並びに任意成分としてシロキサンを含んでいる。この半透明ポリカーボネート組成物は良好な透明性と難燃特性を示す。透明性はヘイズ（％）と光透過率（％）で記述される。本明細書でいうヘイズ（％）と光透過率（％）はＡＳＴＭ Ｄ１００３に従って決定される。本発明で半透明組成物とは、約３．２ミリメートルの厚さで、約３０％以下、好ましくは約２６％以下、最も好ましくは約２２％以下のヘイズ、及び約７０％以上、好ましくは約７３％以上、最も好ましくは約７５％以上の光透過率を有するものと定義される。難燃性は、Ｕｎｄｅｒｗｒｉｔｅｒ ＬａｂｏｒａｔｏｒｉｅｓのＵＬ９４プロトコルに従って決定される。ＵＬ９４では、４つの可能な等級ＨＢ、Ｖ２、Ｖ１、及びＶ０が与えられる。Ｖ０は得るのが最も困難な等級であり、５枚の短冊状試験片が平均消炎時間５秒以下でドリップを生成することなく自消することを要する。本発明で難燃性組成物は、約２．５ｍｍ以下の厚さ、好ましくは約２．３ｍｍ以下の厚さ、最も好ましくは約２．０ｍｍ以下の厚さでＶ１以上の等級、好ましくはＶ０の等級を有するものと定義される。本明細書に記載する半透明難燃性ポリカーボネート組成物は塩素及び臭素を含まず、射出成形に有用であり、上記厚さでＶ０等級を達成することができる。
【００１１】
ポリカーボネートは周知の樹脂であり、市販されている。有用なポリカーボネートとしては、次式（Ｉ）の構造単位を有する組成物がある。
【００１２】
【化１】
2010248527.tif 000002
【００１３】
式中、Ｒ1基の総数の約６０パーセント以上は芳香族有機基であり、残りは脂肪族、脂環式又は芳香族基である。ポリカーボネートは、ジヒドロキシ化合物の界面反応によって製造することができる。本明細書で使用する「ジヒドロキシ化合物」という用語には、例えば、次の一般式（II）を有するビスフェノール化合物が包含される。
【００１４】
【化２】
2010248527.tif 000003
【００１５】
式中、Ａ1及びＡ2は各々単環式二価アリール基であり、Ｙ1はＡ1とＡ2を隔てる１又は２個の原子を有する橋架け基である。一実施形態では、１個の原子がＡ1とＡ2を隔てる。この種の基の代表的な非限定例は−Ｏ−、−Ｓ−、−Ｓ（Ｏ）−、−Ｓ（Ｏ2）−、−Ｃ（Ｏ）−、メチレン、シクロヘキシル−メチレン、２−［２．２．１］−ビシクロヘプチリデン、エチリデン、イソプロピリデン、ネオペンチリデン、シクロヘキシリデン、シクロペンタデシリデン、シクロドデシリデン、及びアダマンチリデンである。橋架け基Ｙ1は炭化水素基又は飽和炭化水素基、例えば、メチレン、シクロヘキシリデン又はイソプロピリデンであることができる。好ましくは、ジヒドロキシ化合物は次の一般式（III）を有する。
【００１６】
【化３】
2010248527.tif 000004
【００１７】
式中、Ｒa及びＲbは各々水素原子又は一価炭化水素基を表し、同一でも異なっていてもよく、ｐ及びｑは各々独立に０〜４の整数であり、Ｘaは次式IVの基の一つを表す。
【００１８】
【化４】
2010248527.tif 000005
【００１９】
式中、Ｒc及びＲdは各々独立に水素原子又は一価線状若しくは環状炭化水素基を表し、Ｒeは二価炭化水素基である。
【００２０】
適当な好ましいジヒドロキシ化合物の幾つかの代表的な非限定例としては、米国特許第４２１７４３８号に名称又は式（総称若しくは個々の名称又は一般式若しくは個々の式）が開示されているジヒドロキシ置換芳香族炭化水素がある。式（III）で表され得るこの種のビスフェノール化合物の具体例の非包括的なリストには次のものがある。１，１−ビス（４−ヒドロキシフェニル）メタン、１，１−ビス（４−ヒドロキシフェニル）エタン、２，２−ビス（４−ヒドロキシフェニル）プロパン（以下「ビスフェノールＡ」又は「ＢＰＡ」）、２，２−ビス（４−ヒドロキシフェニル）ブタン、２，２−ビス（４−ヒドロキシフェニル）オクタン、１，１−ビス（４−ヒドロキシフェニル）プロパン、１，１−ビス（４−ヒドロキシフェニル）−ｎ−ブタン、ビス（４−ヒドロキシフェニル）フェニルメタン、２，２−ビス（４−ヒドロキシ−１−メチルフェニル）プロパン、１，１−ビス（４−ヒドロキシ−ｔ−ブチルフェニル）プロパン、のようなビス（ヒドロキシアリール）アルカン、１，１−ビス（４−ヒドロキシフェニル）シクロペンタン、及び１，１−ビス（４−ヒドロキシフェニル）シクロヘキサンのようなビス（ヒドロキシアリール）シクロアルカン。
【００２１】
また、ホモポリマーではなくカーボネートコポリマーを使用したい場合には、２種以上の異なる二価フェノールを用いることも、或いは二価フェノールと、グリコール又はヒドロキシ末端若しくは酸末端ポリエステル又は二塩基酸若しくはヒドロキシ酸とのコポリマーを使用することも可能である。ポリアリーレート及びポリエステル−カーボネート樹脂又はそれらのブレンドも使用することができる。
【００２２】
枝分れポリカーボネートは重合中に枝分れ剤を加えることによって製造することができる。枝分れ剤は周知であり、３つ以上の官能基を含有する多官能性有機化合物からなることができ、これらの官能基はヒドロキシル、カルボキシル、カルボン酸無水物、ハロホルミル及びこれらの混合物でよい。具体例としては、トリメリト酸、トリメリト酸無水物、トリメリト酸三塩化物、トリス−ｐ−ヒドロキシフェニルエタン（「ＴＨＰＥ」）、２，６−ビス（２’−ヒドロキシ−５’−メチルベンジル）−４−メチルフェノール、イサチン−ビス−フェノール、トリス−フェノールＴＣ（１，３，５−トリス（（ｐ−ヒドロキシフェニル）イソプロピル）ベンゼン）、トリス−フェノールＰＡ（４（４（１，１−ビス（ｐ−ヒドロキシフェニル）−エチル）、４−クロロホルミルフタル酸無水物、トリメシン酸及びベンゾフェノンテトラカルボン酸がある。枝分れ剤は約０．０５〜２．０重量パーセントのレベルで加えるとよい。枝分れ剤及び枝分れポリカーボネートの製造方法は米国特許第３６３５８９５号及び同第４００１１８４号に記載されている。全て又は殆どの種類のポリカーボネート末端基が本難燃性ポリカーボネート組成物に有用であると考えられる。
【００２３】
好ましいポリカーボネートはビスフェノールＡに基づくものである。好ましくは、ポリカーボネートの重量平均分子量は約５０００〜約１０００００、さらに好ましくは約１００００〜約６５０００、最も好ましくは約１５０００〜約４００００である。
【００２４】
好ましくは、本組成物は線状ポリカーボネート樹脂及び枝分れポリカーボネート樹脂を両方含んでいる。通例、線状ポリカーボネートが約７０重量％以上、好ましくは約７５重量％以上、さらに好ましくは約８０重量％以上である。線状ポリカーボネートは通例、約９５重量％以下、好ましくは約９０重量％以下、最も好ましくは８５重量％以下の量で存在する。一般に、約５重量％以上の枝分れポリカーボネート、好ましくは１０重量％以上の枝分れポリカーボネート、さらに好ましくは約１５重量％以上のポリカーボネートが存在する。枝分れポリカーボネートの量は約３０重量％以下、好ましくは約２５重量％以下、さらに好ましくは約２０重量％以下でよい。線状及び枝分れポリカーボネートに関する以上の量はポリカーボネートの総重量を基準にしている。枝分れポリカーボネートは約０．０５〜約０．８％の枝分れ、好ましくは約０．１〜約０．６％の枝分れ、最も好ましくは約０．２〜約０．４％の枝分れを有する。枝分れの割合は１００の繰返し単位当たりの枝分れの数で決定される。組成物中の枝分れの最終量は、枝分れ樹脂と線状樹脂の比及び枝分れ樹脂中の枝分れ剤のレベルの両方で決定される。例えば、枝分れ樹脂中に０．３％の枝分れを有する８０／２０の比の線状樹脂対枝分れ樹脂からなる組成物は、枝分れ樹脂中に０．６％の枝分れを有する９０／１０の比の線状樹脂対枝分れ樹脂からなる組成物と同じ枝分れ度を有する。全体として、線状及び枝分れポリカーボネートの組合せは、約０．０１〜約０．１５％の枝分れ、好ましくは約０．０１５〜約０．０９％の枝分れ、最も好ましくは約０．０３〜約０．０７５％の枝分れを有する。
【００２５】
ポリテトラフルオロエチレン樹脂は当技術分野で周知である。ポリテトラフルオロエチレン樹脂は通例、機械的剪断に付されると超微細フィブリルを形成する能力をもつ微粉固体である。ポリテトラフルオロエチレンは、通例水性懸濁液として市販されている。ポリテトラフルオロエチレン樹脂粒子は、分散を容易にするため、欧州特許出願公開第８９９３０３号に教示されているように、例えばスチレン−アクリロニトリルのような熱可塑性樹脂の樹脂マトリックスに予め分散させるのが好ましい。このような封入（encapsulated）ポリテトラフルオロエチレン樹脂粒子は通例約３５〜約７０マイクロメートルの粒度を有しているが、約４０〜約６５マイクロメートルの粒度のものが好ましい。ポリテトラフルオロエチレン樹脂は通例、ポリカーボネートの総重量を基準にして、約０．１重量パーセント（ｗｔ％）未満、好ましくは約０．０７５ｗｔ％以下、最も好ましくは約０．０５ｗｔ％以下の量で使用する。フッ素化ポリオレフィンは、加熱時の組成物のドリップ生成を抑制するのに有効な量、通例約０．０２５ｗｔ％以上の量で使用しなければならない。
【００２６】
有用な難燃剤は塩化物及び臭化物を含まない。通例、難燃剤として機能し、ポリカーボネート組成物を不透明にしない以下に挙げる化合物：モノマー状又はポリマー状芳香族スルホン酸、モノマー状又はポリマー状芳香族スルホンスルホン酸、芳香族ケトンのスルホン酸、複素環式スルホン酸、フッ素化メタンスルホン酸、フッ素化非芳香族カルボン酸、芳香族スルフィドのスルホン酸、モノマー状又はポリマー状芳香族エーテルスルホン酸、脂肪族及びオレフィン性スルホン酸、非置換又はフッ素化オキソ炭素酸、モノマー状及びポリマー状芳香族カルボン酸及びエステルのスルホン酸、フルオロ環式脂肪族芳香族スルホン酸、モノマー状又はポリマー状芳香族アミドスルホン酸のアルカリ及びアルカリ金属塩、並びに以上のアルカリ又はアルカリ金属塩の１種以上を含む混合物が挙げられる。好ましい塩としては、炭素数１〜約１４のペルフルオロアルカンスルホン酸のナトリウム及びカリウム塩（ペルフルオロアルカンスルホン酸塩）、ナフタレン−２，６−ジスルホン酸二ナトリウム、４，４’−ジフルオロビフェニル−３−スルホン酸ナトリウム、２，３，４，５，６−ペンタフルオロ−β−スチレンスルホン酸ナトリウム、４，４’−ジフルオロジフェニルスルフィド−３−スルホン酸ナトリウム、テトラフルオロジフェニルエーテルジスルホン酸二ナトリウム、４，４’−ジフルオロベンゾフェノン−３，３’−ジスルホン酸二ナトリウム、２，５−ジフルオロチオフェン−３−スルホン酸ナトリウム、ジフェニルスルホン−３−スルホン酸のナトリウム塩、ジフェニルスルホン−３−スルホン酸のカリウム塩、２，４，６−トリフルオロ−５−スルホイソフタル酸ジメチルナトリウム、２，４，５−トリフルオロベンゼンスルホン酸ジフルオロフェニルカリウム、２，４，５−トリフルオロベンゼンスルホンアニリド−４’−スルホン酸のカルシウム塩、４’−［１，４，５，６，７，７−ヘキサフルオロビシクロ−［２．２．１］−ヘプト−５−エン−アンド−２−イル］−ベンゼンスルホン酸ナトリウム、ヘキサフルオログルタル酸二ナトリウム、二ナトリウムフルオルアニレート(fluoranilate)、トリフルオロメタンスルホン酸カリウム、ペルフルオロブタンスルホン酸カリウム、並びに以上の塩の１種以上を含む混合物がある。ペルフルオロブタンスルホン酸カリウムが最も好ましい。
【００２７】
難燃剤がペルフルオロブタンスルホン酸ナトリウム塩、ペルフルオロブタンスルホン酸カリウム又はこれらの混合物である場合、有用な量は、ポリカーボネートの総重量を基準にして約０．１５重量％以下、好ましくは約０．１２重量％以下、さらに好ましくは０．１重量％以下である。また、ペルフルオロブタンスルホン酸ナトリウム又はカリウムは、ポリカーボネートの総重量を基準にして０．０１重量％以上、好ましくは約０．０３重量％以上、最も好ましくは０．０５重量％以上の量で存在することができる。他の難燃剤の量は、難燃性の種類によって変化し、ペルフルオロブタンスルホン酸塩に関する本明細書の教示に基づいて当業者ならば容易に決定できる。
【００２８】
有用なシロキサンとしては、限定されることはないが、次式で特徴付けられる環状シロキサンがある。
【００２９】
【化５】
2010248527.tif 000006
【００３０】
式中、Ｒは各々独立に、炭素原子数１〜約３６のアルキル基、炭素原子数１〜約３６のアルコキシ基、約炭素原子数６〜約１４のアリールオキシ基、炭素原子数約７〜約３６のアリールアルコキシ基、炭素原子数６〜約１４のアリール基、及びアリール基の炭素原子数が６〜約１４でアルキル置換基の炭素原子数が１〜約３０のアルキル置換基からなる群から選択される。好ましくはＲは各々がフェニル又はフェノキシであり、さらに好ましくはシロキサンはオクタフェニルシクロテトラシロキサン、オクタフェノキシシクロテトラシロキサン、及びアルコキシシクロシロキサンからなる群から選択される。オクタフェニルシクロテトラシロキサンが特に好ましい。
【００３１】
これらの環状シロキサンは当技術分野で公知の方法で製造される。例えば、当技術分野で公知のように、ハロゲン前駆体の加水分解、又は線状ポリマーの異性化若しくは不均化によって製造することができる。
【００３２】
シロキサンの有用な量は、約０．２５重量％以下、好ましくは約０．２重量％以下、さらに好ましくは０．１５重量％以下である。シロキサンは通例、ポリカーボネートの総重量を基準にして、約０．０１重量％以上、好ましくは約０．０２重量％以上、さらに好ましくは約０．０５重量％以上の量で使用する。
【００３３】
難燃性ポリカーボネート組成物は、ポリカーボネート組成物に含ませることが当技術分野で知られている慣用の添加剤を含んでいてもよい。かかる添加剤としては、限定されることはないが、安定剤、離型剤、光安定剤、熱安定剤、顔料及び染料がある。
【００３４】
ポリカーボネート、ポリテトラフルオロエチレン、難燃剤及び任意成分のシロキサンは、Ｂａｎｂｕｒｙミキサー、Ｗｅｒｎｅｒ Ｐｆｌｅｉｄｅｒｅｒブレンダー、押出機又はロールミルのような混練機によるブレンディングのように熱可塑性材料をブレンディングするための公知のいずれかのブレンディング手段を用いて以上の成分をブレンドすることによって混合することができる。加工パラメーターは組成物の成分の一体性を維持するように選択するべきであり、当業者は容易に決定することができる。その後、組成物は、射出成形を始めとして当技術分野で公知の方法で所望の物品に成形すればよい。これらの組成物は通例、メルトボリュームレート（ＭＶＲ）が約１０〜約２０ｃｍ3／１０分、好ましくは約１３〜約２０ｃｍ3／１０分、最も好ましくは約１５〜約２０ｃｍ3／１０分である。驚くべきことに、本発明の半透明難燃性ポリカーボネート組成物は、２．０ｍｍの厚さでＵＬ９４プロトコルに従ったＶ０等級を達成することができる。
【００３５】
ＵＬ９４に従ったＶ０の燃焼性の判断基準は、簡単にいうと次の通りである。試料をその長軸が火炎に対して９０°になるように配置したとき、着火用火炎を取り除いた後の燃焼及び／又は燻りの平均時間が５秒を超えてはならず、垂直に配置した試料はいずれも脱脂綿を発火させる燃焼粒子のドリップ（滴下物）を生成してはならない。
【００３６】
引用した特許は全て、援用により本明細書の内容の一部をなすものとする。
【実施例】
【００３７】
以下の非限定実施例により、本発明をさらに例示・説明する。
【００３８】
実施例
以下の実施例では、次に掲げる材料を使用する。分子量は、ポリカーボネート樹脂標準と共にゲルパーミエーションクロマトグラフィーを用いて決定した。
【００３９】
【表１】
2010248527.tif 000007
【００４０】
以下に示す実施例は慣用の押出及び成形により調製した。量は全てポリカーボネートの総重量を基準にした重量部で示す。燃焼性の結果は、「初回合格の確率」すなわちｐ（ＦＴＰ）で示す。２０枚の短冊状試験片をＵＬ９４法に従って燃焼させ、消炎時間の平均及び標準偏差を用いて、５枚の短冊状試験片の標準試験で試料が合格する確率を計算した。初回で合格する確率９０％（すなわち、ｐ（ＦＴＰ）が０．９）は許容可能な性能と考えられる。０．９を大幅に下回る値は許容できないと考えられる。ｐ（ＦＴＰ）は、ドリップ生成のため不合格にならない試料に対してのみ計算する。これら不合格のものは単に「ドリップ」と表示する。燃焼性の結果は、２．３ｍｍと２．０ｍｍの厚さの短冊状試験片で得た。メルトボリュームレートは、３００℃、１．２ｋｇの条件を用いてＡＳＴＭ Ｄ１２３８に従って測定した。ヘイズの量及び光透過率はＡＳＴＭ Ｄ１００３に従って測定した。黄色度（ＹＩ）はＡＳＴＭ Ｄ１９２５に従って測定した。
【００４１】
例１〜６
【００４２】
【表２】
2010248527.tif 000008
【００４３】
実施例３〜６を例２と比較すると、枝分れポリカーボネートを組成物に含ませると、２．０ｍｍの厚さでＶ０等級が得られることが立証される。実施例３と実施例４を比較すると、環状シロキサンを添加すると、曇りの量及び黄色度指数が低下し、光透過率が増大することが立証される。
【００４４】
例７〜１２（比較例）
【００４５】
【表３】
2010248527.tif 000009
【００４６】
例７〜１２は比較例であり、ポリテトラフルオロエチレンを含有していない。例７〜１２は２．３ｍｍで一貫したＶ０性能を示さない。
【００４７】
例１３〜１９
【００４８】
【表４】
2010248527.tif 000010
【００４９】
比較例１３、１５、１６、１８、及び１９の結果を実施例１４及び１７と比較することによって、ポリテトラフルオロエチレンのレベルを０．２以上にすると、ヘイズの率が高くて光透過率が低い組成物が得られることが明らかである。
【００５０】
例２０〜２５
【００５１】
【表５】
2010248527.tif 000011
【００５２】
実施例２２及び２３は、枝分れポリカーボネート樹脂及び線状ポリカーボネート樹脂、臭素及び塩素を含まない難燃剤、フッ素化ポリオレフィン並びにシロキサンからなる組成物により、厚さ２．０ｍｍでＶ０等級を達成することができることを立証している。
【００５３】
例２６〜３１
【００５４】
【表６】
2010248527.tif 000012
【００５５】
実施例２６〜２８では、シロキサンの不在下で線状ポリカーボネート樹脂と枝分れポリカーボネート樹脂の相対量が変化し、それに伴ってメルトボリュームレート及び曇り率のような性質が変化している。実施例２９〜３１はシロキサンを含有しており、実施例２６〜２８と同様に線状ポリカーボネート樹脂と枝分れポリカーボネート樹脂の相対量が変化している。シロキサンを添加すると、組成物の他の性質に大きな影響を及ぼすことなく曇り率が低下する。
【００５６】
以上の実施例から分かるように、本発明により、透明性のような所望の性質を損なうことなく厚さ２．０ｍｍのポリカーボネート組成物でＶ０等級を得ることが可能である。これらの組成物は射出成形に有用な程度の充分なメルトボリュームレートを有する。
【００５７】
好ましい実施形態を示して説明してきたが、本発明の思想と範囲を逸脱することなく様々な修正と置換をなすことができる。従って、以上の本発明の説明は単なる例示であって限定するものではない。